(57)【要約】【課題】摩擦、衝撃等により基材から脱落しにくい高吸湿性樹脂層を形成した高吸湿性複合材料に関する。【解決手段】（メタ）アクリル酸を含有するモノマー成分の一部のカルボキシル基を塩基性化合物で中和し、これをポリビニルアルコールの存在下溶液中で重合してなり、溶液中の固形分の吸湿率が相対湿度９０％にて８重量％以上である（メタ）アクリル酸塩系樹脂溶液中の（メタ）アクリル酸塩系樹脂を、熱反応性架橋剤で架橋することにより、基材の表面に高吸湿吸水性樹脂層を形成してなり、且つ前記高吸湿吸水性樹脂層の重量が、前記基材の重量に対して３〜２００重量％である高吸湿吸水性複合材料に関する。【選択図】　なし【特許請求の範囲】
【請求項１】
（メタ）アクリル酸を含有するモノマー成分の一部のカルボキシル基を塩基性化合物で中和し、中和された前記モノマー成分をポリビニルアルコールの存在下溶液中で重合して得られ、溶液中の固形分の吸湿率が相対湿度９０％にて８重量％以上である（メタ）アクリル酸塩系樹脂溶液中の（メタ）アクリル酸塩系樹脂を、熱反応性架橋剤で架橋することにより、基材の表面に高吸湿性樹脂層を形成してなり、且つ前記高吸湿性樹脂層の重量が、前記基材の重量に対して３〜２００重量％であることを特徴とする高吸湿性複合材料。
【請求項２】
（メタ）アクリル酸を含有するモノマー成分をポリビニルアルコールの存在下溶液中で重合し、前記溶液中の一部のカルボキシル基を塩基性化合物で中和して得られ、溶液中の固形分の吸湿率が相対湿度９０％にて８重量％以上である（メタ）アクリル酸塩系樹脂溶液中の（メタ）アクリル酸塩系樹脂を、熱反応性架橋剤で架橋することにより、基材の表面に高吸湿性樹脂層を形成してなり、且つ前記高吸湿性樹脂層の重量が、前記基材の重量に対して３〜２００重量％であることを特徴とする高吸湿性複合材料。
【請求項３】
前記基材が繊維布帛又は粉体の圧縮・加熱溶融体である請求項１又は２記載の高吸湿性複合材料。
【請求項４】
前記（メタ）アクリル酸塩系樹脂中のカルボキシル基の１０〜９５％化学当量が前記塩基性化合物で中和されている請求項１乃至３のいずれかに記載の高吸湿性複合材料。
【請求項５】
前記ポリビニルアルコールが、前記（メタ）アクリル酸塩系樹脂を架橋するための前記熱反応性架橋剤、及び／又は前記（メタ）アクリル酸塩系樹脂のカルボキシル基と反応可能な官能基を有する請求項１乃至４のいずれかに記載の高吸湿性複合材料。
【請求項６】
前記ポリビニルアルコールの官能基が、カルボキシル基又はアセトアセチル基である請求項５記載の高吸湿性複合材料。
【請求項７】
（Ａ）相対湿度９０％にて８重量％以上の吸湿率を有する構造体、（Ｂ）前記構造体（Ａ）と対向し、且つ、前記構造体（Ａ）の吸湿率の７０％以下の吸湿率を有する構造体、及び（Ｃ）前記構造体（Ａ）及び前記構造体（Ｂ）に挟まれ、自重の５倍以上の吸水率を有する樹脂で表面加工された構造体で構成されることを特徴とする吸湿・吸水性構造体。
【請求項８】
前記構造体（Ａ）が、請求項１乃至６のいずれかに記載の高吸湿性複合材料を含む構造体である請求項７記載の吸湿・吸水性構造体。
【請求項９】
前記構造体（Ａ）が、相対湿度６５％にて吸湿率が６．５重量％以上の天然繊維、合成繊維又はこれらの組み合わせを含む構造体である請求項７又は８記載の吸湿・吸水性構造体。
【発明の詳細な説明】
【０００１】
【発明の属する技術分野】
本発明は、吸湿・吸水性構造体及び高吸湿性複合材料に関する。更に詳しくは、本発明は、持続性に優れた新規吸湿・吸水構造体、及び衛材、医療材料、農業園芸用、建築材料、電線被覆材、電子部品、家電部品、機械部品、食品包装材等包装資材、家庭用雑品、衣料資材等吸湿性能を要求する分野に好適に用いられる高吸湿性複合材料の製造に使用される（メタ）アクリル酸塩系樹脂溶液を用いた高吸湿性複合材料に関するものである。
【０００２】
【従来の技術】
断熱・保温素材は、防寒衣料、雨具、冬季のスポーツ衣料、水着・ウェットスーツ地、テント地、寒冷場所での作業衣料、寝具及び壁紙等のインテリア品、屋根の断熱材、保冷庫の断熱材、靴の中張、並びに自動車や列車の壁材等の多岐の用途に必要とされる。断熱・保温素材については、これまで多くの提案がなされている。例えば、細い繊度の合成繊維や天然繊維の織物、織物不織布、及び詰め綿構造物等の繊維構造物の他、多孔質ポリウレタン、多孔質ポリプロピレン、及びは多孔質ポリエチレン等のスポンジ構造体等の多孔質材料よりなるものが一般的に最も多く使われている。しかし、断熱・保温性を高めるには、どうしても断熱・保温素材が厚くならざるを得ず、衣料用途ではダウン（羽毛）衣料に代表されるように非常に嵩張り、運動性や収納性が低い。また、壁材や車両や収納庫の断熱材には厚くなりすぎて使用できない場合も多い。
【０００３】
積極的に保温性を生み出す機能を有する材料を併用して、より薄い素材で同等以上の効果を持たせる提案もなされている。例えば、下記特許文献１及び２等では、遠赤外線放射セラミックを繊維に織り込む方法が提案されている。また、下記特許文献３〜５等には、遠赤外線放射セラミックを繊維構造体にコーティングする方法が提案されている。しかし、遠赤外線放射セラミックを使用する方法は、セラミック粒子の大きさに限界があり、また、繊維に織り込む場合は繊維の糸切れが生じやすくなり、強度や伸度等の物性や表面平滑性が低下する等の物性面や品質面の低下がある。また、遠赤外線放射セラミックをコーティングする場合も、セラミック粒子の直径より薄いコーティングでは、繊維表面の凹凸が顕著で風合いや磨耗性に劣る。一方、平面を平滑にするためにはコーティング層を厚くする必要があり、重量が大きくなったり、コストが高くなり、実用上の制限がある。
【０００４】
下記特許文献６〜１４等は、親水性や吸水性を有する天然繊維や合成繊維又は微粒子を含む繊維構造体に関するもので、吸湿時の水の凝縮熱による発熱を保温に利用するものである。しかし、吸湿・吸水時に発熱するものの、吸湿より繊維構造体の熱伝導度が大きくなり、保温効果というよりむしろ冷感やひいては体温の低下につながる。これは、綿の肌着を着て汗をかいたときに感じる冷感やべとついた不快感で理解できる。これは、吸水・吸湿は確かに生じるものの吸湿量や吸水量が小さいことと吸収した水分が移動せずにその場に留まるためによるものである。従って、これまで充分な保温・断熱性を有する繊維構造体、多孔体、又はその他の構造体は開発されていないのが現状である。
【０００５】
また、従来、高吸水樹脂に関しては、基材の表面に高吸水性樹脂層を備えた高吸水性複合材料が提案されている。高吸水性樹脂層は、例えば、パール状、粉末状等の高吸水性樹脂を基材の表面に付着させて固定化するようにして形成されるが、パール状、粉末状等の高吸水性樹脂は、基材の表面へ均一かつ安定に固定化することが困難である。下記特許文献１５及び１６等には、（メタ）アクリル酸塩等からなるモノマーを基材に施し、基材中で重合させて高吸水性樹脂層を形成する方法が提案されている。しかし、これらの方法では、基材への均一、安定な固定化は可能となるものの、得られる高吸水性複合材料へのモノマーの残存、又は製造コストが嵩む小さなロットへの対応等の問題が充分には解消されないものであった。
【０００６】
一方、下記特許文献１７には、前記問題点を解決するために、（メタ）アクリル酸を含有するモノマー成分の一部のカルボキシル基を塩基性化合物で中和し、この中和されたモノマー成分をポリビニルアルコールの存在下溶液中で重合してなる（メタ）アクリル酸塩系樹脂溶液があげられている。しかし、（メタ）アクリル酸塩系樹脂溶液の固形物について吸湿性への言及は全くなく、また、（メタ）アクリル酸塩系樹脂溶液を基材に塗布した高い吸湿性を有する複合材料については記載されていない。しかも、吸湿後の耐久性能、特に摩擦強力が高く、且つ繰り返し吸湿性能の劣化の少ない材料には従来記載されていない。吸水性は水分子が複数集合して形成したクラスターを捕獲するかどうかの特性であるのに対し、吸湿性は１つの水分子を捕獲するかどうかの特性である。同じ水分子を対象にするものであるが、対象の大きさは大きく異なるので、その特性は必ずしも相関するものではない。
【０００７】
【特許文献１】
特開昭６３−１０５１０７号公報
【特許文献２】
特開平７−３３１５８４号公報
【特許文献３】
特開昭６０−１６２６４１号公報
【特許文献４】
特開昭６３−３５８８７号公報
【特許文献５】
特開平１−１８３５７４号公報
【特許文献６】
特開平９−１５８０４０号公報
【特許文献７】
特開平９−１１９０５０号公報
【特許文献８】
特開平１１−２４７０６９号公報
【特許文献９】
特開平１１−２７９９４３号公報
【特許文献１０】
特開平１１−２７９９５３号公報
【特許文献１１】
特開２０００−１２９５７４号公報
【特許文献１２】
特開２０００−１９９１８０号公報
【特許文献１３】
特開２０００−２９０８２８号公報
【特許文献１４】
特開２００１−４９５７９号公報
【特許文献１５】
特開昭６０−１４９６０９号公報
【特許文献１６】
特公平７−１１９２６２号公報
【特許文献１７】
特開平１０−２８７７１４号公報
【０００８】
【発明が解決しようとする課題】
本発明の目的は、充分な断熱性・保温性を有し、且つ、持続性のある発熱効果を有する構造体を提供することを目的とする。
また、本発明は、摩擦、衝撃等により基材から脱落しにくく、且つ繰り返し使用可能な高吸湿性樹脂層を形成することができる（メタ）アクリル酸塩系樹脂溶液を付与した糸状束、不織布、織物、編物等、ポリスチレン、ポリエチレン、ポリプロピレン、ポリウレタン、ＳＢＲ等ラバー等の粉体の圧縮・加圧溶融体並びにこれらの樹脂加工品の高吸湿性複合材料を提供することを目的とする。
【０００９】
【課題を解決するための手段】
本発明は、（メタ）アクリル酸を含有するモノマー成分の一部のカルボキシル基を塩基性化合物で中和し、中和された前記モノマー成分をポリビニルアルコールの存在下溶液中で重合して得られ、溶液中の固形分の吸湿率が相対湿度９０％にて８重量％以上である（メタ）アクリル酸塩系樹脂溶液中の（メタ）アクリル酸塩系樹脂を、熱反応性架橋剤で架橋することにより、基材の表面に高吸湿性樹脂層を形成してなり、且つ前記高吸湿性樹脂層の重量が、前記基材の重量に対して３〜２００重量％である高吸湿性複合材料に関する。
【００１０】
更に、本発明は、（メタ）アクリル酸を含有するモノマー成分をポリビニルアルコールの存在下溶液中で重合し、前記溶液中の一部のカルボキシル基を塩基性化合物で中和して得られ、溶液中の固形分の吸湿率が相対湿度９０％にて８重量％以上である（メタ）アクリル酸塩系樹脂溶液中の（メタ）アクリル酸塩系樹脂を、熱反応性架橋剤で架橋することにより、基材の表面に高吸湿性樹脂層を形成してなり、且つ前記高吸湿性樹脂層の重量が、前記基材の重量に対して３〜２００重量％である高吸湿性複合材料に関する。
【００１１】
本発明の高吸湿性複合材料では、前記基材が繊維布帛又は粉体の圧縮・加熱溶融体であることが好ましい。
また、本発明の高吸湿性複合材料では、前記（メタ）アクリル酸塩系樹脂中のカルボキシル基の１０〜９５％化学当量が前記塩基性化合物で中和されていることが好ましい。
更に、本発明の高吸湿性複合材料では、前記ポリビニルアルコールが、前記（メタ）アクリル酸塩系樹脂を架橋するための前記熱反応性架橋剤、及び／又は前記（メタ）アクリル酸塩系樹脂のカルボキシル基と反応可能な官能基を有することが好ましい。この場合前記ポリビニルアルコールの官能基が、カルボキシル基又はアセトアセチル基であることが好ましい。
【００１２】
また、本発明は、（Ａ）相対湿度９０％にて８重量％以上の吸湿率を有する構造体、（Ｂ）前記構造体（Ａ）と対向し、且つ、前記構造体（Ａ）の吸湿率の７０％以下の吸湿率を有する構造体、及び（Ｃ）前記構造体（Ａ）及び前記構造体（Ｂ）に挟まれ、自重の５倍以上の吸水率を有する樹脂で表面加工された構造体で構成される吸湿・吸水性構造体に関する。
【００１３】
本発明の吸湿・吸水性構造体では、前記構造体（Ａ）が、本発明の高吸湿性複合材料を含む構造体であることが好ましい。
また、本発明の吸湿・吸水性構造体では、前記構造体（Ａ）が、相対湿度６５％にて吸湿率が６．５重量％以上の天然繊維、合成繊維又はこれらの組み合わせを含む構造体であることが好ましい。
【００１４】
【発明の実施の形態】
以下、本発明の実施の形態を説明する。
（１）高吸湿性複合材料
本発明の高吸湿性複合材料において、前記（メタ）アクリル酸を含有するモノマー成分は、（メタ）アクリル酸と、該（メタ）アクリル酸に共重合可能な他のモノマーと、を含有して構成される。前記（メタ）アクリル酸に共重合可能な他のモノマーとしては、例えば、メチル（メタ）アクリレート、エチル（メタ）アクリレート、プロピル（メタ）アクリレート、及びブチル（メタ）アクリレート等の直鎖、分岐又は脂環式アルキル（メタ）アクリレート類、ヒドロキシエチル（メタ）アクリレート及びジエチレングリコールモノ（メタ）アクリレート等のアルキレングリコール又はその誘導体のモノ（メタ）アクリレート類、（メタ）アクリルアミド類、Ｎ−置換マレイミド類、ビニルピロリドン、アクリロニトリル、酢酸ビニル、スチレン、α−メチルスチレン、ビニルエーテル類、イタコン酸、並びにクロトン酸等が挙げられる。これらは単独で、又は組み合わせて用いることができる。前記（メタ）アクリル酸に共重合可能な他のモノマーは、モノマー成分中で５０モル％以下、好ましくは３０モル％以下、更には２０モル％以下であることが好ましい。５０モル以下とすると、後述する高吸湿性樹脂層の吸湿性が不足する傾向を抑制できるので好ましい。
【００１５】
前記塩基性化合物としては、例えば、アルカリ金属水酸化物塩（水酸化ナトリウム、水酸化カリウム、及び水酸化リチウム等）等のアルカリ金属塩に代表される無機塩基性化合物、又はモノエタノールアミン及びトリエタノールアミン等の有機塩基性化合物を用いることができる。
【００１６】
前記ポリビニルアルコール（ＰＶＡ）としては、汎用のものでよく、部分ケン化物と完全ケン化物のいずれであってもよい。また、その重合度は特に限定されないが、（メタ）アクリル酸塩系樹脂溶液中での分散性と、（メタ）アクリル酸塩系樹脂溶液の粘度が良好となるように、２００〜３０００のものを用いるのが好ましい。重合度が２００より小さい場合は得られる（メタ）アクリル酸系樹脂の強度および柔軟性が不十分となる傾向がある。３０００以下とすると、得られる（メタ）アクリル酸系樹脂溶液の粘度が高くなり過ぎることを抑制し、基材への樹脂加工（例えば、（メタ）アクリル酸塩系樹脂溶液の塗布）が困難になることを防止できるので好ましい。更に、重合度が５００〜２０００のものを用いると、（メタ）アクリル酸塩系樹脂溶液の安定性が特に優良になり、加えて（メタ）アクリル酸塩系樹脂溶液の粘度も基材に塗布させるのに最適なものとなる傾向がある。
【００１７】
また、前記ポリビニルアルコールは、（メタ）アクリル酸塩系樹脂を架橋するための熱反応性架橋剤と反応可能な官能基及び（メタ）アクリル酸塩系樹脂のカルボキシル基と反応可能な官能基の一方又は両方を分子内に有するものであることが好ましい。前記熱反応性架橋剤又は前記カルボキシル基と反応可能な官能基としては、カルボキシル基、アセトアセチル基等を例示することができる。特に、アセトアセチル基は、後述のグリシジル基を有する熱反応性架橋剤と反応する官能基であり、好ましい。このように、ポリビニルアルコールが分子内に、（メタ）アクリル酸樹脂のカルボキシル基、熱反応性架橋剤と反応可能な官能基を有していると、加熱架橋して高吸湿性樹脂層を形成した際に、直接又は熱反応性架橋剤を介して（メタ）アクリル酸系樹脂とポリビニルアルコールを架橋させることができ、形成される高吸湿性樹脂層の平均分子量を増大させることができる。従って、加熱架橋後の高吸湿性樹脂層の強度、柔軟性を特に良好なものとすることができる。また、前記のような官能基を持たないポリビニルアルコールを用いた場合には、吸湿時に（メタ）アクリル酸系樹脂やポリビニルアルコールの溶出が起こる場合があるが、前記のような官能基を有している場合には、吸湿時の（メタ）アクリル酸系樹脂やポリビニルアルコールの溶出の発生を解消できるという効果がある。
【００１８】
前記（メタ）アクリル酸を含有するモノマー成分の重合に使用する溶媒は、作業環境や自然環境への配慮から、水単独又は水と水溶性有機溶剤の混媒であることが好ましい。但し、水溶性有機溶剤は、モノマー中のカルボキシル基に対して、及びポリビニルアルコールが反応可能な官能基を有する場合には、当該官能基に対しても不活性でなければならない。前記水溶性有機溶剤としては、例えば、メタノール、エタノール、及び２−プロパノール等のアルコール類、エチルセロソルブ、ブチルセロソルブ、及びプロピレングリコールモノメチルエーテル等のグリコールエーテル類、セロソルブアセテート、ブチルセロソルブアセテート、ブチルカルビトールアセテート、及びプロピレングリコールモノメチルエーテルアセテート等の酢酸エステル類、並びにジアルキルグリコールエーテル類等が挙げられる。これらは単独で又は混合して用いることができる。
【００１９】
前記（メタ）アクリル酸塩系樹脂溶液を調製するにあたっては、まず、溶媒に前記モノマー成分及び前記塩基性化合物を含有させることにより、前記モノマー成分中の一部のカルボキシル基を、前記塩基性化合物で中和（部分中和）する。この際、前記モノマー成分中のカルボキシル基の１０〜９５％化学当量が中和されるように、前記モノマー成分と前記塩基性化合物の含有量を設定する。更に好ましい中和度は、４０〜８０％化学当量である。この中和度が１０％化学当量以上であると、後述する高吸湿性樹脂層の吸湿性が不充分となることを抑制できるので好ましい。また、中和度が９５％化学当量以下であると、架橋に寄与するカルボキシル基の量が少なくなることにより、吸湿時にベタつき感が出たり、高吸湿性樹脂層から（メタ）アクリル酸塩系樹脂及びポリビニルアルコールが溶出することを抑制できるので好ましい。
【００２０】
次に、前記溶液に前記ポリビニルアルコールを含有させる。前記ポリビニルアルコールの含有量は、前記モノマー成分に対して０．１〜２０重量％に設定するのが好ましい。さらに０．１〜１０重量％に設定するのが好ましい。含有量が０．１重量％以上とすると、後述する高吸湿性樹脂層の強度及び柔軟性が不充分となることを抑制できるので好ましい。また、含有量が２０重量％以下であると、高吸湿性樹脂層の吸湿性能の低下を抑制できるので好ましい。
【００２１】
そして、前記溶液に重合開始剤を含有させてモノマー成分を重合して（メタ）アクリル酸塩系樹脂を生成することによって、ポリビニルアルコールと（メタ）アクリル酸塩系樹脂が混在する（メタ）アクリル酸塩系樹脂溶液を調製する。前記（メタ）アクリル酸塩系樹脂の平均分子量は８０００〜４０００００であることが好ましい。前記（メタ）アクリル酸塩系樹脂の平均分子量が８０００以上であると、高吸湿性樹脂層の吸湿性能やゲル強度が不足することを抑制できるので好ましい。また、前記（メタ）アクリル酸塩系樹脂の平均分子量が４０００００以下であると、前記（メタ）アクリル酸塩系樹脂溶液の粘度が高くなり過ぎて基材への樹脂加工（例えば、前記（メタ）アクリル酸塩系樹脂溶液の塗布）が困難になることを抑制できるので好ましい。
【００２２】
また、重合方法は、一般的な重合方法、例えば、通常の溶液重合法のような方法でよく、また、還流下での重合、窒素気流中での重合等を問わない。更に、開始剤としては、過硫酸アンモニウム等過硫酸塩が一般的であるが、特にこれに限定されない。また、レドックス系によってもよい。溶媒の使用量は、前記モノマー成分と前記ポリビニルアルコールの合計量１００重量部に対して５０〜４００重量部にするのが好ましく、特に重合率を高く保ち、均一な重合状態を得るためには、１００〜３００重量部に設定するのが更に好ましい。
【００２３】
このようにして得られた前記（メタ）アクリル酸塩系樹脂溶液の固形分の吸湿率は、相対湿度９０％にて８重量％以上であることが必要である。前記吸湿率が、相対湿度９０％にて８重量％未満であると、基材に加工して得られる高吸湿複合材料の吸湿量が不十分となる。前記吸湿率は、１０重量％以上であることがさらに好ましい。前記吸湿率は、前記（メタ）アクリル酸塩系樹脂溶液を絶乾させたときの固形分を、相対湿度９０％の雰囲気中に２４時間放置させた後の固形分重量から求めることができる。尚、この吸湿率は、例えば、前記（メタ）アクリル酸塩系樹脂のカルボキシル基を中和して塩とすること等により、適宜調節することができる。
【００２４】
また、前記（メタ）アクリル酸塩系樹脂溶液は、（メタ）アクリル酸を含有するモノマー成分をポリビニルアルコールの存在下溶液中で重合し、前記溶液中の一部のカルボキシル基を塩基性化合物で中和して得られる（メタ）アクリル酸塩系樹脂溶液でもよい。このような（メタ）アクリル酸塩系樹脂溶液を調製するにあたっては、まず、溶媒に前記モノマー成分と前記ポリビニルアルコールを含有させることが好ましい。前記モノマー成分と前記ポリビニルアルコールの含有量は前記同様である。次に、この溶液に重合開始剤を添加して、前記モノマー成分を重合することにより、（メタ）アクリル酸系樹脂を生成する。重合開始剤、平均分子量及び重合方法は前記と同様である。そして、この溶液に前記塩基性化合物を含有し、（メタ）アクリル酸系樹脂の一部のカルボキシル基を中和することによって、ポリビニルアルコールと（メタ）アクリル酸塩系樹脂が混在する（メタ）アクリル酸塩系樹脂溶液を調製することができる。カルボキシル基の中和度は前記と同様である。このようにして得られた（メタ）アクリル酸塩系樹脂溶液の固形分の吸湿率は、前記と同様である。
【００２５】
このように、（メタ）アクリル酸を含むモノマー成分をポリビニルアルコール存在下の溶液中で重合して、（メタ）アクリル酸塩系樹脂を生成することによって、ポリビニルアルコールと（メタ）アクリル酸塩系樹脂が均一に、しかも安定に混合された（メタ）アクリル酸塩系樹脂溶液を得ることができる。そして、（メタ）アクリル酸塩系樹脂の水溶液とポリビニルアルコールの水溶液とを単に機械的に混合した場合のように、混合液の二層分離、塗布斑あるいは最終的に形成される高吸湿性樹脂層の強度の不充分や性能の不安定等の問題が生じないようにすることができる。
【００２６】
次に、前記（メタ）アクリル酸塩系樹脂溶液を用いた本発明の高吸湿性複合材料を説明する。
まず、前記（メタ）アクリル酸塩系樹脂溶液に、前記熱反応性架橋剤を含有して処理液を調製する。前記熱反応性架橋剤は、アクリル酸塩系樹脂の水性液中の樹脂成分等に存在する官能基と反応可能な官能基を、分子内に少なくとも２個以上有するものであって、例えば、ポリオールポリグリシジルエーテル等の水溶性エポキシ化合物類、エチレンジアミン等の水溶性アミン類、エチレングリコール、トリメチロールプロパン、及びペンタエリスリトール等の水溶性多価アルコール類等があげられる。特にポリオールポリグリシジルエーテル等が良好な混合性及び加熱架橋性を有するので好適である。
【００２７】
前記熱反応性架橋剤の含有量は、前記（メタ）アクリル酸塩系樹脂溶液中の官能基の化学当量によっても異なるが、前記（メタ）アクリル酸塩系樹脂溶液中の固形分（前記（メタ）アクリル酸塩系樹脂と前記ポリビニルアルコール）に対して０．０１〜２５．０重量％であることが好ましい。前記熱反応性架橋剤の含有量が０．０１重量％以上であると、加熱架橋後の高吸湿性樹脂層の強度が充分となるので好ましい。また、前記熱反応性架橋剤の含有量が２５．０重量％以下であると、加熱架橋後の高吸湿性樹脂層の吸湿性能の低下を抑制することができるので好ましい。尚、前記処理液には、架橋触媒、防腐剤、消泡剤、潤滑成分、浸透剤、平滑剤等を必要に応じて含有させることができる。
【００２８】
次に、この処理液を基材に担持させる。基材としては、例えば、ポリエステル、ナイロン等の合成繊維、レーヨン、アセテート等の化学繊維、綿等の天然繊維等の糸状束、不織布、織物、編物などの繊維布帛、ウェブ、紙、木材、パルプ糸条、ポリスチレン、ポリエチレン、ポリプロピレン、ポリウレタンなど、粉体の圧縮・過熱溶融体等を用いることができる。
【００２９】
また、これらの基材に担持させる方法としては、塗布や含浸等を採用することができる。塗布方法は特に限定しないが、例えば、基材が不織布、織物のようなシート状のものであれば、シルク印刷、パッド印刷等各種印刷法、ロールコート法、スプレー法、カーテンコート法、パディング法、ラミネート法、ディピング法等の塗布方法が好適に用いられる。これらの方法は、目的や使用する材料、設備により適宜最適な方法を採用すればよい。前記処理液の塗布量は、処理液の濃度、加工方法、要求される性能、コスト等によって適宜調整されるが、５〜２０００ｇ／ｍ２が好ましい。処理液の塗布量が５ｇ／ｍ２未満の場合は、吸湿性能が不充分となる傾向がある。また、処理液の塗布量が２０００ｇ／ｍ２を超える場合は、基材と接していない高吸湿性樹脂層の割合が増し、高吸湿性樹脂層の脱落を招く傾向がある。
【００３０】
前記高吸湿性樹脂層の重量は、基材重量に対して３〜２００重量％、好ましくは５〜１５０重量％、より好ましくは７〜１００重量％、更に好ましくは７〜５０重量％、特に好ましくは７〜３０重量％である。３重量％より低い場合は、得られる複合材料の吸湿性能が不十分となり、製品としての価値が低くなる傾向がある。２００重量％を超えると、高吸湿性樹脂層の脱落を招く恐れがあり、また、コスト高となる傾向がある。
【００３１】
そして、前記処理液を担持させた基材に加熱処理を施す等により、（メタ）アクリル酸塩系樹脂及びポリビニルアルコールを架橋させることによって、基材の表面に（メタ）アクリル酸塩系樹脂及びポリビニルアルコールからなる高吸湿性樹脂層が形成された本発明の高吸湿性複合材料を製造することができる。加熱方法は特に限定されず一般的な方法でよい。尚、上記加熱処理は、高吸湿性樹脂層の乾燥工程と併せて行なってもよい。
【００３２】
本発明の高吸湿性複合材料は、ポリビニルアルコールと（メタ）アクリル酸塩系樹脂を含有して高吸湿性樹脂層を形成するので、（メタ）アクリル酸塩系樹脂のみの高吸湿性樹脂層よりも強度、柔軟性を高くすることができる。また、ポリビニルアルコールと（メタ）アクリル酸塩系樹脂を架橋させることによって、高吸湿性樹脂層の強度、柔軟性をさらに高くして安定させることができる。
【００３３】
本発明の高吸湿性複合材料は、前記高吸湿性複合材料の吸湿率が相対湿度９０％にて、高吸湿性複合材料重量に対して５〜２００重量％であることが好ましい。吸湿率が高吸湿性複合材料に対して５重量％以上であると、高吸湿性複合材料としての機能がより好適に発揮できるので好ましい。また、吸湿率が２００重量％以下であると、樹脂間の空隙率が多く、結果として樹脂層の表面積が大きくなって吸湿放湿速度が大きくなるので好ましい。
【００３４】
また、本発明の高吸湿性複合材料は、当該複合材料の飽和吸湿率の９０％に達するまでの時間が３０分以内であることが好ましい。ここで、飽和吸湿率の９０％に達するまでの時間とは、前記高吸湿性複合材料を相対湿度４０％の環境下に２４時間放置し、次に、前記高吸湿性複合材料を相対湿度９０％の環境下に移したとき、高吸湿性複合材料の吸湿率が、その飽和吸湿率の９０％に達するまでの時間をいう。この時間が３０分を超えると、周囲の環境湿度に影響され、この複合材料が持つ吸湿、放湿特性を生かすことができなくなり、用途により吸湿性能を満足できない場合が出てくる。尚、飽和吸湿率とは、前記高吸湿性複合材料を、相対湿度９０％の環境下に２４時間放置したときの吸湿率をいう。
【００３５】
また、本発明の高吸湿性複合材料は、相対湿度９０％から相対湿度４０％の環境下に移したときに、吸湿率が相対湿度４０％における当該複合材料の飽和吸湿率になる時間が３０分以内であることが好ましい。相対湿度４０％における飽和吸湿率になる時間が３０分を超えると、その複合材料の使用用途によっては吸湿要求性能を満たすことができなくなる。ここで、相対湿度４０％における飽和吸湿率とは、前記高吸湿性複合材料を相対湿度４０％の環境下に２４時間放置したときの吸湿率をいう。
【００３６】
更に、本発明の高吸湿性複合材料は、相対湿度９０％における吸湿及び相対湿度４０％における放湿を１００回繰り返した後、相対湿度９０％における前記高吸湿性複合材料の吸湿率が、初期の相対湿度９０％における吸湿率の９０％以上であることが好ましい。この値が９０％よりも小さいと、樹脂劣化の可能性があり、長期に亘り使用することができないこともある。ここで、相対湿度９０％における吸湿及び相対湿度４０％における放湿を１００回繰り返す評価方法について説明する。当該評価方法は、前記高吸湿性複合材料を相対湿度９０％の環境下に２４時間放置し、次に相対湿度４０％の環境下に移し２４時間放置するという操作を１回として、この操作を１００回繰り返す評価方法をいう。
【００３７】
（２）吸湿・吸水性構造体
本発明は、（Ａ）相対湿度９０％にて８重量％以上の吸湿率を有する構造体、（Ｂ）前記構造体（Ａ）と対向し、且つ、前記構造体（Ａ）の吸湿率の７０％以下の吸湿率を有する構造体、及び（Ｃ）前記構造体（Ａ）及び前記構造体（Ｂ）に挟まれ、自重の５倍以上の吸水率を有する樹脂で表面加工された構造体で構成されることを特徴とする吸湿・吸水性構造体に関する。
【００３８】
前記構造体（Ａ）は、使用時に人体又は水分放出体に面する構造体であって、相対湿度９０％、２５℃の雰囲気の下で８重量％以上の吸湿率を有する。該吸湿率は１０重量％以上であることが好ましく、１２重量％以上であることがより好ましい。前記吸湿率が８重量％未満の場合は、人体又は他の水分放出体から発生する水分・湿度を充分に早く吸収・吸湿することができない。
【００３９】
前記構造体（Ａ）を構成する材料としては、前記各種織物、編物、スパンボンド、湿式若しくは乾式不織布等の繊維材料又は多孔体が好ましい。特に、吸湿性・透湿性、吸湿速度、吸水速度及び通水性に優れた材料、レーヨン繊維、表面に凹溝を有する合成繊維、繊維内部に多孔を有する天然繊維、合成繊維をフィラメント、ステープル、又はチョプド繊維として用いることが好ましい。また、本発明の高吸湿性複合材料は、前記のように、相対湿度９０％、２５℃の雰囲気の下で８重量％以上の吸湿率を有することから、本発明の高吸湿性複合材料を、前記構造体（Ａ）を構成する材料として用いてもよい。
【００４０】
更に、前記構造体（Ａ）は、相対湿度６５％にて吸湿率が６．５重量％以上の天然繊維、合成繊維、又はこれらの組合せを含むことができる。吸湿率が６．５重量％以上であると、人体又は水分放出体から発生する水分、湿度を素早く吸収することができるので好ましい。前記繊維としては、綿、ウール、シルク、アルパカ、ミンク等の天然繊維、レーヨン、キュプラ等の再生繊維、ナイロン、ポリエステル、アクリル、塩化ビニル、塩化ビニリデン・ポリプロピレン、ポリエチレン、全芳香族ポリエステル、全芳香族ポリアミド等の合成繊維が挙げられる。これらのうち、吸湿速度、吸水拡散性の点で、綿、レーヨン、又は全芳香族ポリアミドが好ましい。
【００４１】
前記構造体（Ａ）の密度及び空孔率は特に限定されず、目的や用途に応じて適宜選択することができる。密度としては０．０５〜０．５０ｇ／ｃｍ３が好ましく、０．１０〜０．４０ｇ／ｃｍ３がより好ましい。空孔率としては、５０〜９５％が好ましく、６０〜９０％がより好ましい。密度及び空孔率が上記範囲である場合、水分・湿気の透湿性・拡散がより充分となる傾向があるので好ましい。
【００４２】
前記構造体（Ｂ）は、前記構造体（Ａ）と対向する構造体であって、前記構造体から外部に水分・湿度を放出・放散する。前記構造体（Ｂ）の吸湿率は、相対湿度９０％、２５℃の雰囲気のもとで、前記構造体（Ａ）の吸湿率の７０％以下である。好ましくは６５％以下の吸湿率、更に好ましくは６０％以下の吸湿率、より好ましくは５０％以下の吸湿率を有する。吸湿率が７０％を超える場合、構造体からの水分の放出・放湿が充分に行なわれず、持続的な吸湿・放湿の機能が発現しない。
【００４３】
前記構造体（Ｂ）を構成する材料としては、各種織物、編物、スパンボンド、湿式若しくは乾式不織布等の繊維材料又は多孔体が好ましい。また、前記の性能を好ましく発現するために、表面に凹凸の構造を有する天然繊維や合成繊維を有することが好ましい。特に、吸湿性・透湿性、吸湿速度、吸水速度及び通水性に優れた材料、レーヨン繊維、表面に凹溝を有する合成繊維、繊維内部に多孔を有する天然繊維・合成繊維をフィラメント、ステープル、又はチョプド繊維として用いることが好ましい。
【００４４】
前記構造体（Ｂ）の密度及び空孔率は特に限定されず、目的や用途に応じて適宜選択することができる。密度としては０．０５〜０．５０ｇ／ｃｍ３が好ましく、０．１０〜０．４０ｇ／ｃｍ３がより好ましい。空孔率としては、５０〜９５％が好ましく、６０〜９０％がより好ましい。密度及び空孔率が上記範囲である場合、水分、湿気の蒸散がより充分となる傾向があるので好ましい。
【００４５】
本発明の構造体（Ｃ）は、前記構造体（Ａ）と前記構造体（Ｂ）に挟まれた中間部分に存在し、前記構造体（Ａ）で吸湿又は吸水した水分を蓄積し、それを前記構造体（Ｂ）へ移行させて前記構造体（Ｂ）より放湿、放水させるために、自重の５倍以上の吸水率を有する樹脂で表面加工される。吸水率は、好ましくは自重の７倍以上、より好ましくは自重の１０倍以上である。前記吸水性樹脂の吸水率が自重の５倍よりも低いと、前記構造体（Ａ）の表層に結露等の濡れが発生し、その発熱効果は実感できない。
【００４６】
前記樹脂加工に用いる吸水性樹脂としては、例えば、アクリル酸又はそのアルカリ金属塩、メタアクリル酸又はそのアルカリ金属塩、マレイン酸又はそのアルカリ金属塩、イタコン酸又はそのアルカリ金属塩、クロトン酸又はそのアルカリ金属塩、フマル酸又はそのアルカリ金属塩、メサコン酸又はそのアルカリ金属塩、２−アクリルアミド−２−メチルプロパンスルホン酸又はそのアルカリ金属塩、アクリルアミド、メタアクリルアミド、２−ヒドロキシエチルアクリレート、２−ヒドロキシエチルメタクリレート、２−ヒドロキシプロピルメタクリレート、２−ヒドロキシプロピルアクリレート、グリセリルモノメタクリレート、グリセリルモノアクリレート、Ｎ，Ｎ’−メチレンビスアクリルアミド、Ｎ，Ｎ’−メチレンビスメタクリルアミド、Ｎ，Ｎ’−メチレンビス−α−エチルアクリルアミド、無水マレイン酸、マレイン酸アミド、マレイン酸イミド等の水溶性モノマーからなる重合体が挙げられる。なかでも、その反応速度、架橋密度調整、製造方法が経済的であること等の点でメタアクリル酸塩、アクリル酸塩が好ましい。さらに、本発明の吸水・吸湿性を阻害しない範囲で共重合可能な他のモノマー、例えば、エチレン、プロピレン、イソブチレン、１−ブチレン、ジイソブチレン、メチルビニルエーテル、スチレン、酢酸ビニル、（メタ）アクリル酸エステル、アクリロニトリル等のα−オレフィン、ビニル化合物、ビニリデン化合物等との共重合物も使用することができる。このような吸水性樹脂として具体的には、例えば、特開平１０−２８７７１４号公報記載の（メタ）アクリル酸塩系樹脂が挙げられる。
【００４７】
また、前記吸水性樹脂として、シルクフィブロイン又はその変性物、澱粉、カゼイン、ゼラチン、カルボキシメチルセルロース、メチルセルロース、ヒドロキシエチルセルロース、ザンサンガム、ポリビニルアルコール、ポリビエルピロリドン、ポリエチレングリコール、ポリエーテルジアルキルエステル、ポリエーテルジアルキルエーテル、ポリエーテルウレタン変性物、ポリエーテルエポキシ変生物、カゼイン酸ソーダ、アルギン酸ソーダ、デンプン−アクリロニトリルグラフト共重合体、デンプン−アクリル酸グラフト共重合体、デンプン−スチレンスルホン酸グラフト共重合体、デンプン−ビニルスルホン酸グラフト共重合体等のグラフト化デンプン系樹脂、セルロース−アクリロニトリルグラフト共重合体、セルロース−スチレンスルホン酸グラフト共重合体、架橋カルボキシメチルセルロース等のセルロース系樹脂、架橋ポリビニルアルコール等のポリビニルアルコール系樹脂、架橋ポリアクリル酸塩、ポリアクリロニトリル系重合体ケン化物、ポリエチレングリコールジ（メタ）アタリレート架橋体等のアクリル系樹脂、架橋ポリエチレンオキシド系等の天然高分子、合成高分子又は半合成高分子などを用いてもよい。
【００４８】
前記吸水性樹脂は、架橋構造を導入して安定した固定化、安定した性能又は使用時の安定性を付与することが好ましい。架橋構造の導入としては、分子中に付加重合可能な二重結合を有するモノマー、例えば、Ｎ，Ｎ’−メチレンビスアクリルアミド、トリメチロールプロパントリアクリレート、エチレングリコールジアクリレート、ネオペンチルグリコールジアクリレート、ポリエチレングリコールジアクリレート等を前記吸水性樹脂と併用する方法、澱粉、カゼイン、ゼラチン、カルボキシメチルセルローズ、メチルセルロース、ヒドロキシエチルセルロース、ザンサンガム、ポリビニルアルコール、ポリビニルピロリドン、ポリエチレングリコール、ポリエーテルジアルキルエステル、ポリエーテルジアルキルエーテル、ポリエーテルウレタン変性物、ポリエーテルエポキシ変生物、カゼイン酸ソーダ、アルギン酸ソーダ、デンプン−アクリロニトリルグラフト共重合体、デンプン−アクリル酸グラフト共重合体、デンプン−スチレンスルホン酸グラフト共重合体、デンプン−ビニルスルホン酸グラフト共重合体などのグラフト化デンプン系樹脂、セルロース−アクリロニトリルグラフト共重合体、セルロース−スチレンスルホン酸グラフト共重合体、架橋カルボキシメチルセルロース等のセルロース系樹脂など親水性樹脂の溶液中で他の親水性モノマー、例えば、前記水溶性モノマーを重合させ、複数の高分子がお互いに入り組んだ構造（所謂ＩＰＮ（ｉｎｔｅｒ　ｐｅｎｅｔｒａｔｅｄ　ｎｅｔｗｏｒｋ）を有する樹脂も吸水性や樹脂の安定性の点で好ましい。
【００４９】
更に、吸水性を有する樹脂の活性水素と、Ｍｎ（ＯＲ）ｍ（Ｍ；Ｓｉ，Ｃａ，Ｂａ，Ａｌ，Ｆｅ，Ｇａ，Ｓｂ，Ｉｎ，Ｌａ，Ｌｉ，Ｍｇ，Ｍｏ，Ｎｂ，Ｐｂ，Ｖ，Ｗ，Ｚｎ，Ｚｒなどの金属残基、Ｒ；メチル、エチル、プロピル、ブチル、ヘキシル等の単価水素残基、ｎ，ｍ；ＭとＯＲとの結合を満足する整数）等との有機無機ハイブリッド化合物を使用することも、親水性と物理的・化学的強度、耐熱性を改善する点で好ましい。
【００５０】
これらの吸水性樹脂中には、シリカ、炭酸カルシウム、炭酸マグネシウム等の無機微粒子、シルクパウダー、セルローズパウダー、でんぷん粒子等の天然物のパウダー、又はポリスチレン、ポリアミド、アクリル樹脂、並びに他の合成高分子の微粒子などを含有するが、吸水性、吸湿性、透湿・透水性、風合い等の改善ができる点で好ましい。
【００５１】
前記構造体（Ｃ）は、繊維構造体、発泡性樹脂構造体、及びこれらの張り合わせ構造体、又はこれらの組合せであることが好ましい。前記繊維構造体としては、各種織物、編物、スパンボンド、湿式若しくは乾式不織布等の繊維構造体、これらの樹脂加工品が挙げられる。発泡性樹脂構造体としては、発泡性の樹脂（ポリウレタン、ポリエチレン、ポリプロピレン、ポリスチレン等）、粉体の圧縮・過熱融着体、又はまたはそれら多孔体の樹脂加工品等が挙げられる。これらは単独でも複合して使用されてもよい。例えば、２枚以上の張り合わせ体等が好ましく使用される。前記構造体の形状は、コートの裏地、壁紙、靴の中敷、テント地、家屋や保冷庫の断熱材等に使用される平板状、寝具の中綿、枕の中身等に使用される立体状、球状、紐状、ロープ状、網・ネット状も目的に応じて選択可能である。前記繊維構造体では、長繊維、短繊維、及びこれらの併用が可能であり、材質としては、天然繊維、合成繊維、又はこれらの併用が可能である。
【００５２】
前記構造体（Ｃ）として繊維構造体を使用する場合には、構成する繊維として、綿、ウール、シルク、アルパカ、ミンク等の天然繊維、ナイロン、ポリエステル、アクリル、塩化ビニル、塩化ビニリデン、ポリプロピレン、ポリエチレン、全芳香族ポリエステル、全芳香族ポリアミド、炭素繊維、硝子繊維、ロックウール等の合成繊維を用いることできる。繊維の太さ（繊度）や繊維の長さはそれぞれ目的や用途、製造方法によって適宜選択することができる。
【００５３】
前記構造体（Ｃ）の密度及び空孔率は特に限定されず、目的や用途に応じて適宜選択することができる。前記構造体（Ｃ）の密度は通常０．０１〜０．７ｇ／ｃｍ３、好ましくは０．０１〜０．６ｇ／ｃｍ３、より好ましくは０．０５〜０．５ｇ／ｃｍ３である。また、前記構造体（Ｃ）の空孔率は通常３０〜９９％、好ましくは４０〜９９％、より好ましくは５０〜９５％である。密度及び空孔率が上記範囲である場合、充分な持続的発熱・保温性が発現されるので好ましい。
【００５４】
次に、前記構造体（Ｃ）に前記吸水性樹脂を加工する方法を説明する。
前記構造体（Ｃ）に前記吸水性樹脂を加工する加工量は特に限定されず、用途や目的に応じて選定できる。例えば、本発明の構造体が繊維構造体の場合は、通常、繊維構造体重量に対して、前記吸水性樹脂の固形分として３〜５０重量％加工することが好ましい。３重量％よりも少ないと吸湿効果が少なく、前記構造体（Ａ）が前記構造体（Ｂ）より温度アップがし難い傾向がある。５０重量％を超えると、風合いが堅くなり、この構造体の実用性を損なう傾向がある。また、本発明の構造体が空隙を有する構造体の場合は、通常、繊維構造体重量に対して前記吸水性樹脂の固形分として３〜３０重量％加工することが好ましい。３重量％よりも少ないと、吸湿性能が低く、その発熱効果は１℃以下となる傾向がある。３０重量％を超えると、空隙率が小さくなり、吸湿速度の低下によりその発熱効果は小さくなる傾向がある。
【００５５】
樹脂加工方法は、従来より繊維構造体や空隙を有する構造体に採用されてきた樹脂加工方法を採用できる。例えば、前記樹脂溶液中に浸漬し、その後マングルローラーで絞り（ディプ）・乾燥するディプ法、樹脂溶液をドクターローラーで一定の厚さにコーティングするコーティング法、樹脂膜を貼り付けるラミネート法等を採用することができる。これらの方法は、目的や使用する材料、設備・方法により適宜最適な方法を採用すれば良い。
【００５６】
本発明の吸湿・吸水性構造体は、前記構造体（Ａ）、前記構造体（Ｂ）、及び前記構造体（Ａ）と前記構造体（Ｂ）に挟まれた中間部である前記構造体（Ｃ）よりなる。前記構造体（Ａ）、前記構造体（Ｂ）、及び前記構造体（Ｃ）を接合する方法としてはｌ公知の方法を用いることができる。例えば、ドライラミネート法、湿式ラミネート法、ウェルダラミネート法等が挙げられる。中でも、風合い等の点で、ドライラミネート法が好ましい。また、本発明の吸湿・吸水性構造体は、前記構造体（Ａ）及び前記構造体（Ｂ）と、前記構造体（Ｃ）との結合面が連続した構造を持たせるようにすることが好ましい。
【００５７】
本発明の吸湿・吸水性構造体の前記構造体（Ａ）、前記構造体（Ｂ）、及び前記構造体（Ｃ）の構成は、目的、仕様、要求物性等により適宜決定する。例えば、コートのライナーや靴の中敷等のように非常に薄く、且つ軽量のものであれば、前記構造体（Ａ）又は前記構造体（Ｂ）は１ｍｍ以下の厚さが好ましく、前記構造体（Ｃ）は２ｍｍ以下の厚さが好ましい。一方、家屋の吸湿・断熱保温材であれば、前記構造体（Ａ）又は前記構造体（Ｂ）は１〜１０ｍｍの厚さが好ましく、前記構造体（Ｃ）は１〜５０ｍｍの厚さが好ましい。
【００５８】
本発明の吸湿・吸水性構造体が、従来の吸湿・発熱材料と異なる優れた点は、持続的な吸湿・放湿機能により、持続的な保温機能を有することである。即ち、本発明の吸湿・吸水性構造体において、前記構造体（Ａ）を相対湿度９５％の雰囲気に接触させ、前記構造体（Ｂ）を相対湿度５０％の雰囲気に接触させた場合、前記構造体（Ａ）の温度（Ｔａ）が、前記構造体（Ｂ）の温度（Ｔｂ）より１℃以上高くなる。好ましくは１．５℃以上、より好ましくは２℃以上高くなる。高くなる温度が１℃未満の場合は、発熱効果を体感することが困難となる。また本発明の吸湿・吸水性構造体では、１℃以上高くなる時間が３０分以上好ましくは４５分以上持続する。１℃以上高くなる時間が３０分未満の場合は、外気との断熱を完全にしない限り、その発熱効果を実感できない。
【００５９】
【実施例】
以下、本発明を実施例によって詳述する。尚、本発明は、これら実施例に限定されるものではない。
【００６０】
（１）高吸湿性複合材料について
実施例１
撹拌機、還流冷却器、温度計、窒素ガス導入管を付設した容量１リットルの５つ口丸底フラスコに、水１８９ｇ、２−プロパノール２７ｇ、アクリル酸１０８ｇ、過硫酸アンモニウム０．０４５ｇ、ゴーセファイマーＺ−２００（日本合成化学工業株式会社製の平均重合度１０００、ケン化度９５モル％のアセトアセチル基変性ＰＶＡ）の１０％水溶液４５ｇを仕込み撹拌を行い、次いで、窒素ガスを吹き込んで溶存酸素を追い出した。その後、昇温を行い、重合を開始させ、温度９０℃で２時間保持し重合を完結させた。そして６０℃まで冷却し、１５％濃度の水酸化ナトリウム水溶液２６０ｇで除々に中和した。これを冷却し、アクリル酸塩樹脂水溶液Ａを得た。アクリル酸塩樹脂溶液Ａの固形分の吸湿率は、相対湿度９０％にて１１０重量％であった。また、アクリル酸塩樹脂溶液Ａ中のカルボキシル基の６５％化学当量が水酸化ナトリウムで中和されていた。
【００６１】
このアクリル酸塩樹脂水溶液Ａを７．５重量％濃度に調整し、架橋剤としてポリエチレングリコールジグリシジルエーテル（官能基当量２００）をアクリル酸塩樹脂水溶液Ａの樹脂相当分に対し５％添加し、充分に撹拌してアクリル酸塩樹脂水溶液Ａの処理液を調製した。この処理液をポリエステル不織布（目付量２００ｇ／ｍ２）に塗装用拡散スプレーを使用し、塗出圧２５ｋｇｆ／ｃｍ２で噴霧した。これを１６０℃で、７分間熱乾燥及び熱架橋して、高吸湿性樹脂の付着量が６５ｇ／ｍ２の高吸湿シートである高吸湿性複合材料を得た。基材重量に対する高吸湿性樹脂層は３２．５重量％であった。
【００６２】
実施例２
実施例１のアクリル酸塩樹脂水溶液Ａを１５重量％濃度に調整し、架橋剤としてポリエチレングリコールジグリシジルエーテル（官能基当量２００）をアクリル酸塩樹脂水溶液Ａの樹脂相当分に対し５％添加し、充分に撹拌してアクリル酸塩樹脂水溶液Ａの処理液を調製した。この処理液を経糸、緯糸共に１５０デニール／４８フィラメントのポリエステル加工糸の織物８０ｇ／ｍ２にロールコーティングし、１５０℃で８分間熱乾燥及び熱架橋して、高吸湿性樹脂の付着量が１５ｇ／ｍ２の高吸湿シートである高吸湿性複合材料を得た。基材重量に対する高吸湿性樹脂層は１９重量％であった。
【００６３】
実施例３
実施例１のアクリル酸塩樹脂水溶液Ａを２０重量％濃度に調整し、架橋剤としてポリエチレングリコールジグリシジルエーテル（官能基当量２００）をアクリル酸樹脂水溶液Ａの樹脂相当分に対して、５％添加し、充分に撹拌してアクリル酸塩樹脂水溶液Ａの処理液を調製した。耐水性感光性乳剤にて製版したスクリーン型（７０メッシュポリエステル紗）を使用し、ポリエステルスパンボンド不織布（目付量５０ｇ／ｍ２）上に、この処理液を水玉状（直径５ｍｍ）に印捺した後、温度１５０℃で５分間熱乾燥及び熱架橋して、高吸湿性樹脂の付着量が５ｇ／ｍ２の高吸湿シートである高吸湿性複合材料を得た。基材重量に対する高吸湿性樹脂層は１０重量％であった。
【００６４】
実施例４
実施例１で得たアクリル酸塩水溶液Ａを５重量％濃度に調整し、厚み５ｍｍ目付５０ｇ／ｍ２のウレタン樹脂製スポンジに浸漬後、マングルにて絞り、熱架橋後、高吸湿ウレタン樹脂製品を得た。このウレタン複合材料の高吸湿性樹脂の付着量が８ｇ／ｍ２の高吸湿樹脂付着ウレタン複合材料を得た。基材重量に対する高吸湿性樹脂層は１６重量％であった。
【００６５】
実施例５
撹拌機、還流冷却器、温度計、窒素ガス導入管を付設した容量１リットルの５つ口丸底フラスコに、アクリル酸１０８ｇを仕込み、これと１５％濃度の水酸化ナトリウム水溶液２６０ｇを攪拌して冷却下で徐々に中和した。この後、２−プロパノール２７ｇ、過硫酸アンモニウム０．０４５ｇ、ゴーセファイマーＺ−２００（日本合成化学工業株式会社製の平均重合度１０００、ケン化度９５モル％のアセトアセチル基変性ＰＶＡ）の１０％水溶液４５ｇを仕込み撹拌を行い、次いで、窒素ガスを吹き込んで溶存酸素を追い出した。その後、昇温を行い、重合を開始させ、温度９０℃で２時間保持し重合を完結させた。そして、これを冷却し、アクリル酸塩樹脂水溶液Ｂを得た。アクリル酸塩樹脂水溶液Ｂの固形分の吸湿率は、相対湿度９０％にて１０５重量％であった。また、アクリル酸塩樹脂水溶液Ｂ中のカルボキシル基の６５モル％化学当量が水酸化ナトリウムで中和されていた。
【００６６】
このアクリル酸塩樹脂水溶液Ｂを７．５重量％濃度に調整し、架橋剤としてポリエチレングリコールジグリシジルエーテル（官能基当量２００）をアクリル酸塩樹脂水溶液Ｂの樹脂相当分に対し５％添加し、充分に撹拌してアクリル酸塩樹脂水溶液Ｂの処理液を調製した。そして、実施例１において、アクリル酸塩樹脂水溶液Ａの処理液の代わりに、前記アクリル酸塩樹脂水溶液Ｂの処理液を使用した以外は、実施例１と同処方、同操作にて処理して、高吸湿シートである高吸湿性複合材料を得た。高吸湿性樹脂の付着量は６２ｇ／ｍ２であった。基材重量に対する高吸湿性樹脂層は３１重量％であった。
【００６７】
実施例６
撹拌機、還流冷却器、温度計、窒素ガス導入管を付設した容量１リットルの５つ口丸底フラスコに、水１８９ｇ、２−プロパノール２７ｇ、アクリル酸１０８ｇ、過硫酸アンモニウム０．０４５ｇ、ゴーセノールＧＨ−１７（日本合成化学工業株式会社製の平均重合度１７００、ケン化度９０モル％のＰＶＡ）の１０％水溶液４５ｇを仕込み撹拌を行い、ついで窒素ガスを吹き込んで溶存酸素を追い出した。その後、昇温を行い重合を開始させ、温度９０℃で２時間保持し重合を完結させた。そして、６０℃まで冷却し、１５％濃度の水酸化ナトリウム水溶液２４０ｇで徐々に中和した。これを冷却し、アクリル酸塩樹脂水溶液Ｃを得た。アクリル酸塩樹脂水溶液Ｃの固形分の吸湿率は、相対湿度９０％にて７５重量％であった。また、アクリル酸塩樹脂水溶液Ｃ中のカルボキシル基の６０モル％化学当量が水酸化ナトリウムで中和されていた。
【００６８】
このアクリル酸塩樹脂水溶液Ｃを７．５重量％濃度に調整し、架橋剤としてポリエチレングリコールジグリシジルエーテル（官能基当量２００）をアクリル酸塩樹脂水溶液Ｃの樹脂相当分に対し５％添加し、充分に撹拌してアクリル酸塩樹脂水溶液Ｃの処理液を調製した。そして、実施例１において、アクリル酸塩樹脂水溶液Ａの処理液の代わりに、前記アクリル酸塩樹脂水溶液Ｃの処理液を使用した以外は、実施例１と同処方、同操作にて処理して、高吸湿シートを得た。高吸湿性樹脂の付着量は５５ｇ／ｍ２であった。基材重量に対する高吸湿性樹脂層は２７．５重量％であった。
【００６９】
比較例１
撹拌機、還流冷却器、温度計、窒素ガス導入管を付設した容量１リットルの５つ口丸底フラスコに、水２２９．５ｇ、２−プロパノール２７ｇ、アクリル酸１０８ｇ、過硫酸アンモニウム０．０４５ｇを仕込み撹拌を行い、ついで窒素ガスを吹き込んで溶存酸素を追い出した。そののち、昇温を行い、重合を開始させ、温度９０℃で２時間保持し重合を完結させた。そして、６０℃まで冷却し、１５％濃度の水酸化ナトリウム水溶液２６０ｇで除々に中和した。これを冷却し、アクリル樹脂水溶液Ｄを得た。アクリル酸塩樹脂水溶液Ｄの固形分の吸湿率は、相対湿度９０％にて６５重量％であった。また、アクリル酸塩樹脂水溶液Ｄ中のカルボキシル基の６５モル％化学当量が水酸化ナトリウムで中和されていた。
【００７０】
実施例１において、アクリル酸塩樹脂水溶液Ａの代わりに、アクリル樹脂水溶液Ｄを使用した以外は、実施例１と同処方、同操作にて処理して、高吸湿シートを得た。しかし、シート巻き取り時に巻き取りロールとの摩擦により樹脂が脱落し、高吸湿性樹脂の付着量は５０ｇ／ｍ２にまで減少した。基材重量に対する高吸湿性樹脂層は２５重量％であった。
【００７１】
比較例２
実施例１において、アクリル酸塩樹脂水溶液Ａの濃度を１．０重量％濃度に調整した以外は、実施例１と同様にして高吸湿シートを得た。高吸湿性樹脂の付着量は２ｇ／ｍ２であった。基材重量に対する高吸湿性樹脂層は１重量％であった。
【００７２】
また、前記実施例１〜６及び比較例１〜２について、高吸湿性樹脂層の基材への固定化の程度を評価するために、湿度９７％の雰囲気下にて、充分に吸湿させた。その後、高吸湿性複合材料を乾燥精秤を行い、摩擦剥離をＪＩＳ−Ｌ−１０９６法　Ｂ法による試験方法を用いて、下記式により吸湿時の樹脂脱落率を算出した。
樹脂脱落（樹脂溶出）率（％）＝〔吸湿前重量（ｇ）−吸湿乾燥後重量（ｇ）〕／〔高吸湿性樹脂層の重量（ｇ）〕
【００７３】
更に、実施例１〜６及び比較例１〜２について、吸湿後の表面状態を手触にて測定し、下記の三段階評価を行なった。
○：べとつきがなく、ドライ感であった。
△：ほとんどべとつきがなかった。
×：べとつきが強くゲル状があった。
【００７４】
更に、実施例１〜６及び比較例１〜２について、吸湿能を測定した。吸湿率の測定方法は、高吸湿性複合材料１ｍ２を、相対湿度４０％の環境下で２４時間放置し、精秤する（吸湿前重量）。次に、前記高吸湿性複合材料１ｍ２を、相対湿度９０％の環境下に移し２４時間放置した後、精秤する（吸湿後重量）ことにより行った。そして、下記式により、高吸湿性複合材料１ｍ２当たりの吸湿量、吸湿率を算出した。
高吸湿性複合材料１ｍ２当たりの吸湿量（ｇ）＝Ｂ−Ａ
吸湿率（％）＝（Ｂ−Ａ）×１００／Ａ
Ａ；吸湿前重量（ｇ）　　Ｂ；吸湿後重量（ｇ）
【００７５】
また、前記高吸湿性複合材料を相対湿度９０％から相対湿度４０％の環境下に移したときに、吸湿率が相対湿度４０％における当該複合材料の飽和吸湿率になる時間を測定した。更に、前期高吸湿性複合材料を相対湿度９０％における吸湿及び相対湿度４０％における放湿を１００回繰り返した後、初期の相対湿度９０％における吸湿率（ａ％）、１００回後の相対湿度９０％における吸湿率（ｂ％）を測定した。
【００７６】
表１に上記各試験結果を示す。
【００７７】
【表１】
2004001461.tif 000002
【００７８】
表１から明らかなように、実施例１〜６は比較例１よりも樹脂脱落率が低く、基材の表面に高吸湿性樹脂層が強固に形成されていた。また、表１から明らかなように、実施例１〜６は比較例１〜２に比べて吸湿率が高く、吸湿性能に優れていることがわかった。
【００７９】
（２）吸湿・吸水性構造体について
実施例７
吸水性樹脂の製造
攪拌機、環流冷却器、温度計、窒素ガス導入管を付設した容量１リットルの５つ口丸底フラスコに、水１８９ｇ、２−プロパノール２７ｇ、アクリル酸１０８ｇ、過硫酸アンモニウム０．０４５ｇ、ゴーセファイマーＺ−２００（平均重合度１０００、ケン化度９５モル％のアセトアセチル基変性ＰＶＡ、日本合成化学工業株式会社製）の１０％水溶液４５ｇを仕込み攪拌し、次いで、窒素ガスを吹き込んで溶存酸素を追い出した。その後、昇温して重合を開始させ、温度９０℃で２時間保持し重合を完結させた。そして、６０℃まで冷却し、１５％濃度の水酸化ナトリウム水溶液２００ｇで徐々に中和した。これを冷却し、アクリル酸塩樹脂水溶液とした。
【００８０】
次に、このアクリル酸塩樹脂水溶液を７．５重量％濃度に調整し、架橋剤としてＮ，Ｎ’−メチレンビスアクリルアミドを前記アクリル酸塩樹脂水溶液の樹脂相当分に対し５％添加し、充分に攪拌して吸水性樹脂の加工液を調製した。前記吸水性樹脂は、自重の１０倍の吸水率を有していた。尚、前記吸水性樹脂の吸水率は、前記吸水性樹脂の自重及び飽和するまで吸水性樹脂に水を吸収させた後の重量から求めた。
【００８１】
構造体（Ａ）の製造
構造体（Ａ）を構成する材料として、レーヨン繊維からなる編物（目付け５０ｇ／ｍ２）を用いた。構造体（Ａ）の大きさは３０ｃｍ×３０ｃｍ×厚さ０．２ｍｍであった。構造体（Ａ）の密度は０．２５ｇ／ｃｍ３、空孔率は８０％、相対湿度９０％にて吸湿率は１２重量％であった。
【００８２】
構造体（Ｂ）の製造
構造体（Ｂ）を構成する材料として、ポリエステル繊維からなる織物（目付け１２０ｇ／ｍ２）を用いた。構造体（Ｂ）の大きさは、３０ｃｍ×３０ｃｍ×厚さ０．５ｍｍであった。構造体（Ｂ）の密度は０．２５ｇ／ｃｍ３、空孔率は８０％、相対湿度９０％にて吸湿率は０．５重量％であった。
【００８３】
構造体（Ｃ）の製造
構造体（Ｃ）を構成する材料として、ポリエステル繊維からなる不織布（目付け１２０ｇ／ｍ２）を用いた。構造体（Ｃ）の大きさは、３０ｃｍ×３０ｃｍ×厚さ２．５ｍｍであった。構造体（Ｃ）を前記吸水性樹脂の加工液中に浸漬し、その後マングルローラーで絞り、乾燥させた。前記吸水性樹脂は、固形分として構造体（Ｃ）に対して３０重量％加工した。構造体（Ｃ）の密度は０．０５ｇ／ｃｍ３、空孔率は８０％であった。
【００８４】
次に、構造体（Ｃ）を構造体（Ａ）と構造体（Ｂ）の間に挟さみ、３０ｃｍ×３０ｃｍ×厚さ３．５ｍｍの構造体を造り、ドライラミネート加工法によって構造体間を固定し、本発明の構造体を得た。
【００８５】
実施例８
構造体（Ｃ）を構成する材料として、空隙を有する構造体であるポリウレタン発泡体（目付け０．０３ｇ／ｍ２）を用いた。前記吸水性樹脂を、固形分として構造体（Ｃ）に対して１５重量％加工した以外は、実施例７と同様にして本発明の構造体を得た。構造体（Ｃ）の大きさは３０ｃｍ×３０ｃｍ×厚さ１０ｍｍであった。構造体（Ｃ）の密度は０．０４ｇ／ｃｍ３、空孔率は８５％であった。
【００８６】
実施例９
構造体（Ａ）を構成する材料として、相対湿度６５％にて１２重量％の吸湿率を有するレーヨン繊維を構造体（Ａ）の重量に対して６５重量％、及び相対湿度６５％にて３重量％の吸湿率を有するポリアミド繊維を３５重量％含む構造体（Ａ）（目付け１００ｇ／ｍ２）を用いた以外は実施例７と同様にして本発明の構造体を得た。構造体（Ａ）の密度は０．２０ｇ／ｃｍ３、空孔率は８５％、相対湿度９０％にて吸湿率は８．８重量％であった。
【００８７】
比較例３〜５
構造体（Ｃ）として、前記吸水性樹脂を加工しなかった以外は実施例７〜９と同様にして構造体を得た。
【００８８】
評価方法
実施例７〜９で得られた本発明の構造体、比較例３〜５で得られた構造体について、次の評価を行なった。
構造体（Ａ）及び構造体（Ｂ）に温度計を設置し、３０℃で、この構造体全体を相対湿度６０％の雰囲気で２４時間放置した。次に、前記構造体の構造体（Ａ）を相対湿度９５％の雰囲気に接触させ、構造体（Ｂ）を相対湿度５０％の相対湿度の雰囲気に接触させ、１分後に構造体（Ａ）の温度（Ｔａ）及び構造体（Ｂ）の温度（Ｔｂ）を漏定した（表１および表２中に０分で示す）。この測定を行なった時間から３０分後、４５分後に温度を測定した。実施例７〜９については測定結果を表２に、比較例３〜５については測定結果を表３に示す。
【００８９】
【表２】
2004001461.tif 000003
【００９０】
【表３】
2004001461.tif 000004
【００９１】
【発明の効果】
（メタ）アクリル酸を含有するモノマー成分の一部のカルボキシル基を塩基性化合物で中和し、この中和されたモノマー成分をポリビニルアルコールの存在下溶液中で重合してなる（メタ）アクリル酸塩系樹脂溶液、又は（メタ）アクリル酸を含有するモノマー成分をポリビニルアルコールの存在下溶液中で重合し、前記溶液中の一部のカルボキシル基を塩基性化合物で中和してなる（メタ）アクリル酸塩系樹脂溶液に、架橋剤としてポリエチレングリコールジグリシジルエーテルを添加し、充分に撹拌して処理液を調製した。この（メタ）アクリル酸塩系樹脂溶液の固形分の吸湿率が、相対湿度９０％にて８重量％以上である高吸湿性複合材料用（メタ）アクリル酸塩系樹脂溶液により、摩擦、衝撃等により基材から脱落しにくく、繰り返し使用できる高吸湿性樹脂層を形成することができる（メタ）アクリル酸塩系樹脂溶液を提供できる。また、前記（メタ）アクリル酸塩系樹脂溶液を付与した繊維布帛、粉体の圧縮・加熱溶融体およびこれらの加工品の高吸湿性複合材料を提供できる。
【００９２】
また、本発明の吸湿・吸水性構造体は、防寒衣料、雨具、冬季のスポーツ衣料、水着・ウェットスーツ地、テント地、寒冷場所での作業衣料、寝具、壁紙等のインテリア品、屋根の断熱材、保冷庫の断熱材、靴の中張、自動車や列車の壁材等多岐にわたる吸湿、断熱、保温の必要とされる用途に、従来の単なる断熱・保温効果でなく、持続性に優れた吸湿性・保温発熱性という積極的でかつ持続性に優れた効果を初めて付与できたものであり、従来の用途は勿論、あるいは従来用いられていない新規な用途にも優れた材料である。